(57)【要約】【課題】安定剤としての液状ポリマーのホスフィット及びホスホナイトの提供。【解決手段】  式（Ｉ）    【化１】2010502799.tif 000051   （式中、一般記号は請求項１で定義した通りである。）で表される新規な液状のポリマー化合物が、酸化、熱又は光誘発分解に対して有機材料を保護するための安定剤として開示される。  【選択図】なし
2010502799.tif 000002
【特許請求の範囲】
【請求項１】
式（Ｉ）
【化１】
2010502799.tif 000035
（式中、
Lは、−X−R4−Y−を表し、
R0は、水素原子、炭素原子数１乃至２５のアルキル基又は
【化２】
2010502799.tif 000036
を表し、
R1は、水素原子又は炭素原子数１乃至４のアルキル基を表し、
R2は、水素原子又はメチル基を表し、
R3は、炭素原子数１乃至２５のアルキル基、炭素原子数２乃至２５のアルケニル基、
酸素原子、硫黄原子又は
【化３】
2010502799.tif 000037
によって中断された炭素原子数２乃至２５のアルキル基、
又は炭素原子数５乃至１２のシクロアルキル基を表し、
R4は、炭素原子数１乃至２４のアルキレン基、炭素原子数２乃至２４のアルケニレン
基、酸素原子、硫黄原子又は
【化４】
2010502799.tif 000038
によって中断された炭素原子数２乃至２４のアルキレン基を表し、
R5は、水素原子又は炭素原子数１乃至８のアルキル基を表し、
Xは、−O−、―S―又は
【化５】
2010502799.tif 000039
を表し、
Yは、−O−、―S―又は
【化６】
2010502799.tif 000040
を表し、
ｍは、０又は１を表し、及び
ｎは、２から１００までの整数を表す。）
で表されるポリマー化合物
【請求項２】
R0は、
【化７】
2010502799.tif 000041
を表し、
R2は、水素原子又はメチル基を表し、
R3は、炭素原子数１乃至２５のアルキル基、炭素原子数２乃至２５のアルケニル基、
酸素原子、硫黄原子又は
【化８】
2010502799.tif 000042
によって中断された炭素原子数２乃至２５のアルキル基、又は炭素原子数５乃至１２の
シクロアルキル基、及び
R5は、水素原子又は炭素原子数１乃至８のアルキル基を表す、請求項１に記載の化合
物。
【請求項３】
R3は、炭素原子数１乃至１８のアルキル基、炭素原子数２乃至１８のアルケニル基、
酸素原子、硫黄原子又は
【化９】
2010502799.tif 000043
によって中断された炭素原子数２乃至１８のアルキル基、又は炭素原子数５乃至８のシクロアルキル基を表し、
R4は、炭素原子数１乃至１８のアルキレン基、炭素原子数２乃至１８のアルケニレン
基、酸素原子、硫黄原子又は
【化１０】
2010502799.tif 000044
によって中断された炭素原子数２乃至１８のアルキレン基、及び
R5は、水素原子又は炭素原子数１乃至８のアルキル基を表す、請求項１に記載の化合
物。
【請求項４】
R2は、水素原子を表す、請求項１に記載の化合物。
【請求項５】
R3は、炭素原子数１乃至８のアルキル基を表す、請求項１に記載の化合物。
【請求項６】
R4は、炭素原子数２乃至８のアルキレン基、又は
【化１１】
2010502799.tif 000045
によって中断された炭素原子数４乃至６のアルキレン基を表す、請求項１に記載の化合
物。
【請求項７】
X及びYが、―O―を表す、請求項１に記載の化合物。
【請求項８】
Lは、−X−R4−Y−を表し、
R1は、水素原子又は第三ブチル基を表し、
R2は、水素原子を表し、
R3は、炭素原子数１乃至８のアルキル基を表し、
R4は、炭素原子数２乃至８のアルキレン基、又は
【化１２】
2010502799.tif 000046
で中断された炭素原子数４乃至６のアルキレン基を表し、
R5は、水素原子又はメチル基を表し、
Xは、―O―を表し、
Yは、―O―を表し、
ｍは、１を表し、及び
ｎは、２から５０までの整数を表す、請求項１に記載の化合物。
【請求項９】
請求項１に記載の式（Ｉ）で表されるポリマー化合物の製造方法であって、
式（ＩＩ）
【化１３】
2010502799.tif 000047
（式中、一般記号は請求項１に定義された通りである。）で表される化合物又は該式  
（ＩＩ）で表される化合物の混合物と、
式（ＩＩＩ）
【化１４】
2010502799.tif 000048
（式中、Lは請求項１に定義された通りである。）で表される化合物又は該式（ＩＩ  
Ｉ）で表される化合物の混合物とを反応することを含む方法。
【請求項１０】
式（ＩＩ）で表される化合物又は該式（ＩＩ）で表される化合物の混合物と式（ＩＩ
Ｉ）で表される化合物又は該式（ＩＩＩ）で表される化合物の混合物とを反応すること
によって得られるポリマー生成物。
【化１５】
2010502799.tif 000049
【化１６】
2010502799.tif 000050
（上記各式中、一般記号は請求項１に定義された通りである。）
【請求項１１】
（ａ）酸化、熱又は光誘発分解を受け易い有機材料、及び
（ｂ）請求項１に記載の式（Ｉ）で表わされるポリマー化合物を少なくとも１種又   
は、請求項９に記載のポリマー生成物を少なくとも１種
を含む組成物。
【請求項１２】
成分（ａ）及び成分（ｂ）に加えて、更なる添加剤を含む請求項１１に記載の組成  
物。
【請求項１３】
更なる添加剤がフェノール系酸化防止剤、光安定剤及び加工安定剤からなる群から選
択された、請求項１２に記載の組成物。
【請求項１４】
成分（ａ）が天然、半合成又は合成ポリマーである、請求項１１に記載の組成物。
【請求項１５】
成分（ａ）が熱可塑性ポリマーである、請求項１１に記載の組成物。
【請求項１６】
成分（ｂ）が、成分（ａ）の質量に基づき０．０１乃至１０％の量で存在する、請求
項１１に記載の組成物。
【請求項１７】
酸化、熱又は光誘発分解に対して有機材料を安定化するための方法であって、前記有
機材料に請求項１に定義された式（Ｉ）で表されるポリマー化合物を少なくとも１種又
は請求項１０に記載のポリマー生成物を少なくとも１種配合すること、又は適用するこ
とからなる方法。
【請求項１８】
酸化、熱又は光誘発分解に対して有機材料を保護するため安定剤としての、請求項１
に記載の式（Ｉ）で表されるポリマー化合物又は請求項１０に定義されたポリマー生成
物の使用。
【発明の詳細な説明】
【技術分野】
【０００１】
本発明は、新規な液状ポリマーのホスフィット及びホスホナイトに関し、有機材料、好ましくは合成ポリマー、及び前記の新規な液状ポリマーのホスフィット及びホスホナイトを含む組成物に関し、並びに、それらの酸化、熱又は光誘発分解に対して有機材料を安定させるための使用にも関する。
【背景技術】
【０００２】
有機ホスフィット及びホスホナイトは、例えば、ポリオレフィンのような合成ポリマーのための補助安定剤、二次的な酸化防止剤及び加工安定剤として当該業界で知られている。液状のホスフィット及びホスホナイトは、これらの化合物の、取り扱いの簡便さ及び合成ポリマーへの優れた適合性のため、当該業界において特に好まれている。トリスノニルフェニルホスフィット（TNPP）は、この目的のため幅広く使用されている。
【発明の概要】
【発明が解決しようとする課題】
【０００３】
しかしながら、例えば、ノニルフェノールのような、TNPPの変換生成物が、動物においてホルモン的に活性かもしれないことが最近発見された。衛生及び食品業界の次第に増加する圧力が理由で、プラスチック生産者は、この液状の安定剤を段階的に排除したいと思っている。
【課題を解決するための手段】
【０００４】
室温で液状であり、酸化、熱又は光誘発分解に対して有機材料を安定させるためのＴＮＰＰ代用品として使用できる新しいポリマーのホスフィット及びホスホナイトが見い出された。
【０００５】
それ故、本発明は、下記式（Ｉ）
【化１】
2010502799.tif 000003
（式中、
Lは、−X−R4−Y−を表し、
R0は、水素原子、炭素原子数１乃至２５のアルキル基又は
【化２】
2010502799.tif 000004
を表し、
R1は、水素原子又は炭素原子数１乃至４のアルキル基を表し、
R2は、水素原子又はメチル基を表し、
R3は、炭素原子数１乃至２５のアルキル基、炭素原子数２乃至２５のアルケニル基、酸素原子、硫黄原子又は
【化３】
2010502799.tif 000005
によって中断された炭素原子数２乃至２５のアルキル基、
又は炭素原子数５乃至１２のシクロアルキル基を表し、
R4は、炭素原子数１乃至２４のアルキレン基、炭素原子数２乃至２４のアルケニレン基、酸素原子、硫黄原子又は
【化４】
2010502799.tif 000006
によって中断された炭素原子数２乃至２４のアルキレン基を表し、
R5は、水素原子又は炭素原子数１乃至８のアルキル基を表し、
Xは、−O−、―S―又は
【化５】
2010502799.tif 000007
を表し、
Yは、−O−、―S―又は
【化６】
2010502799.tif 000008
を表し、
ｍは、０又は１を表し、及び
ｎは、２から１００までの整数を表す。）
で表されるポリマー化合物に関する。
【発明を実施するための形態】
【０００６】
２５個までの炭素原子を有するアルキル基は、枝分かれした又は非枝分かれの基であり、例えば、メチル基、エチル基、プロピル基、イソプロピル基、ｎ−ブチル基、第二ブチ
ル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、アイコシル基又はドコシル基である。
【０００７】
２乃至２５個の炭素原子を有するアルケニル基は、例えば、プロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソドデセニル基、オレイル基、ｎ−２−オクタデセニル基又はｎ−４−オクタデセニル基等の枝分かれした又は非枝分かれの基である。
【０００８】
酸素原子、硫黄原子又は
【化７】
2010502799.tif 000009
によって中断された炭素原子数２乃至２５のアルキル基は、例えば、
CH3−O−CH2CH2―、CH3−S−CH2CH2―、CH3−N（CH3）―CH2CH2−、
CH3―O−CH2CH2−O―CH2CH2−、CH3−（O―CH2CH2―）2O−CH2CH2−
CH3−（O―CH2CH2―）3O−CH2CH2−又はCH3−（O―CH2CH2−）4O−CH2CH2−である。
【０００９】
炭素原子数５乃至１２のシクロアルキル基は、例えば、シクロペンチル基、シクロヘキシル基、シクロヘプチル基、シクロオクチル基、シクロノニル基、シクロデシル基、シクロウンデシル基又はシクロドデシル基である。好ましいものは、シクロヘキシル基である。
【００１０】
炭素原子数１乃至２４のアルキレン基は、枝分かれした又は非枝分かれの基であり、例えば、メチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基又はオクタデカメチレン基である。
【００１１】
炭素原子数２乃至２４のアルキレン基は、例えば、ビニレン基、メチルビニレン基、オクテニルエチレン基又はドデセニルエチレン基である。炭素原子数２乃至８のアルケニレン基が、好ましい。
【００１２】
酸素原子、硫黄原子又は
【化８】
2010502799.tif 000010
によって中断された炭素原子数２乃至２４のアルキレン基は、例えば、―CH2−O−CH2―
、―CH2−S−CH2―、―CH2−N（CH3）―CH2−、―CH2―O−CH2CH2−、―CH2CH2−O−CH2CH2−、―CH2CH2−O−CH2CH2−O−CH2CH2−、―CH2CH2―（O−CH2CH2―）2O−CH2CH2―、
―CH2CH2―（O−CH2CH2―）3O−CH2CH2―、―CH2CH2―（O−CH2CH2―）4O−CH2CH2―、―CH2CH2−S―CH2CH2―又は―CH2CH2―N（CH3）―CH2CH2−である。
【００１３】
好ましいものは、
式中、
R0は、
【化９】
2010502799.tif 000011
を表し、
R2は、水素原子又はメチル基を表し、
R3は、炭素原子数１乃至２５のアルキル基、炭素原子数２乃至２５のアルケニル基、酸素原子、硫黄原子又は
【化１０】
2010502799.tif 000012
によって中断された炭素原子数２乃至２５のアルキル基、又は炭素原子数５乃至１２のシクロアルキル基を表し、及び
R5は、水素原子又は炭素原子数１乃至８のアルキル基を表す、式（Ｉ）で表される化合物である。
【００１４】
興味深いものは、
式中、
R3は、炭素原子数１乃至１８のアルキル基、炭素原子数２乃至１８のアルケニル基、酸素原子、硫黄原子又は
【化１１】
2010502799.tif 000013
によって中断された炭素原子数２乃至１８のアルキル基、又は炭素原子数５乃至８のシクロアルキル基を表し、
Ｒ4は、炭素原子数１乃至１８のアルキレン基、炭素原子数２乃至１８のアルケニレン
基、酸素原子、硫黄原子又は
【化１２】
2010502799.tif 000014
によって中断された炭素原子数２乃至１８のアルキレン基を表し、及び
Ｒ5は、水素原子又は炭素原子数１乃至８のアルキル基を表す、式（Ｉ）で表される化
合物である。
【００１５】
好ましいものは、Ｒ2が水素原子を表すところの式（Ｉ）で表される高分子化合物であ
る。
【００１６】
好ましいのはまた、Ｒ3が炭素原子数１乃至８のアルキル基を表すところの式（Ｉ）で
表される高分子化合物である。
【００１７】
同じく好ましいものは、Ｒ4が炭素原子数２乃至８のアルキレン基、又は
【化１３】
2010502799.tif 000015
によって中断された炭素原子数４乃至６のアルキレン基であるところの式（Ｉ）で表されるポリマー化合物である。
【００１８】
特に好ましいものは、Ｘ及びＹが同一で、かつ−Ｏ−を表すところの式（Ｉ）で表されるポリマー化合物である。
【００１９】
特に興味深いものは、
Ｌが、−X−R4−Y−を表し、
R1が、水素原子又は第三ブチル基を表し、
R2が、水素原子を表し、
R3が、炭素原子数１乃至８のアルキル基を表し、
R4が、炭素原子数２乃至８のアルキレン基、又は
【化１４】
2010502799.tif 000016
によって中断された炭素原子数４乃至６のアルキレン基を表し、
R5が、水素原子又はメチル基を表し、
Xが、−O−を表し、
Yが、−O−を表し、
ｍが、１を表し、及び
ｎが、２から５０までの整数を表す
ところの式（Ｉ）で表されたポリマー化合物である。
【００２０】
式（Ｉ）で表される新規なポリマー化合物は、それ自体既知のやり方で製造される。
【００２１】
更に本発明は、式（Ｉ）で表されるポリマー化合物の好ましい製造方法であって
式（ＩＩ）
【化１５】
2010502799.tif 000017
（式中、一般記号は上記に定義された通りである。）で表される化合物又は該式（ＩＩ）で表される化合物の混合物と、
式（ＩＩＩ）
【化１６】
2010502799.tif 000018
（式中、一般記号は上述に定義された通りである。）で表される化合物又は該式（ＩＩＩ）で表される化合物の混合物とを反応することを含む、方法に関する。
【００２２】
上記反応は、融解物中で又は適当な有機の、極性の又は非極性の非プロトン性溶媒の存在下で行われる。該反応は、−２０℃ないし溶媒の沸点温度で、塩基の存在下で実行されるのが好ましく、２０℃ないし１５０℃の温度が特に好ましい。
【００２３】
アミンのような塩基はまた、溶媒としても同時に使用することができる。
【００２４】
塩基は、触媒量から、化学量論量を経て、使用した式（ＩＩ）で表される化合物又は式（ＩＩＩ）で表される化合物に対するモル量の数倍の過剰まで、様々な量で使用することができる。反応の間に生じた塩化水素は、適切な場合、塩基を介して塩化物に変換され、該塩化物は濾過及び／又は適当な水相又は固相で洗浄することで除去することができ、第二の、水に非混和性の溶媒もまたここでは使用し得る。生成物は有機相を蒸発させ、そして残留物を乾燥させることで適切に単離される。
【００２５】
反応を行うために適する溶媒は、炭化水素（例えば、メシチレン、トルエン、キシレン、ヘキサン、ペンタン又は他の石油エーテル留分）、ハロゲン化炭化水素（例えば、ジ又はトリクロロメタン、１，２−ジクロロエタン、１，１，１−トリクロロエタン又はクロロベンゼン）、エーテル（例えば、ジエチルエーテル、ジブチルエーテル又はテトラヒドロフラン）、ケトン（例えば、アセトン、エチルメチルケトン、ジエチルケトン、メチルプロピルケトン又はシクロヘキサノン）、さらにアセトニトリル、酢酸ブチル、ジメチルホルムアミド、ジメチルスルホキシド又はＮ−メチルピロリドンを含む。
【００２６】
適する塩基は、第一級、第二級及び特に第三級アミン（例えば、トリメチルアミン、トリエチルアミン、トリブチルアミン、Ｎ，Ｎ−ジメチルアニリン、Ｎ，Ｎ−ジエチルアニリン又はピリジン）、水素化物（例えば、水素化リチウム、水素化ナトリウム又は水素化カリウム）又はアルコキシド（例えば、ナトリウムメトキシド）を含む。
【００２７】
水素化物（例えば、水素化ナトリウム、ホウ化水素ナトリウム又は水素化リチウムアルミニウム）、アルカリ金属、アルカリ金属水酸化物又はナトリウムメトキシドが、塩基として使用された場合には、対応する、式（ＩＩＩ）で表される化合物のアルコキシドが最初に生じ、生じた反応生成物（例えば、水又はメタノール）はいずれも、式（ＩＩ）で表される化合物との反応前に蒸留（例えば、トルエンとの共沸混合物として）によって除去され得る。
【００２８】
式（Ｉ）で表されるポリマー化合物の構造組成は、例えば、溶媒又は反応温度、及びモル混合率や式（ＩＩ）及び式（ＩＩＩ）で表される化合物の濃度等、反応条件によって決まる。例えば、液状のオリゴマーホスフィットの粘度は、分子量、コモノマー組成及び式（ＩＩＩ）で表される化合物の混合物によって調整することができる。より低粘度の液状ホスフィット又はホスホナイトを得ようとする場合には、より低分子量のオリゴマー及び／又は式（ＩＩＩ）で表される長鎖の化合物及び／又は数分子量の式（ＩＩＩ）で表される化合物の混合物が使用されるのが、好ましい。一方で、高粘度の液状ホスフィット又はホスホナイトを得ようとする場合には、より高分子量の、より短鎖の式（ＩＩＩ）で表される化合物及び／又は式（ＩＩＩ）で表される単一の分子が使用されるのが、好ましい。
【００２９】
式（ＩＩ）で表される化合物も式（ＩＩＩ）で表される化合物もモル過剰で使用し得る。しかしながら、式（ＩＩＩ）で表される化合物を過剰に使用することが好ましい。好ましい式（ＩＩ）及び（ＩＩＩ）で表される化合物のモル混合率は、１．９：１ないし１：１．９であり、特に好ましくは、１．０５：１ないし１：１．８であり、特に１：１．１ないし１：１．３である。
【００３０】
式（Ｉ）で表されるポリマー化合物の分子量分布は、分子量、組成及び合成経路によって決まる。一般に、分子量分布は、得ようとする性質に関して重要ではない、しかしながら、特定の用途については、狭い分子量分布（Mw／Mn＜５）又は二峰性又は多峰性分布が好まれるかもしれない。
【００３１】
それ故、本発明はまた、式（ＩＩ）で表される化合物又は式（ＩＩ）で表される化合物の混合物と式（ＩＩＩ）で表される化合物又は式（ＩＩＩ）で表される化合物の混合物とを反応することによって得られるポリマー生成物にも関する。
【００３２】
式（ＩＩ）及び（ＩＩＩ）で表される化合物の製造は既知である。
【００３３】
例えば、独国特許出願公開第３  ９２８  ２９１号明細書又はＲ．Ａ．Ｂａｒｔｌｅｔｔ  等，Ｊ．Ａｍｅｒ．Ｃｈｅｍ．Ｓｏｃ．１０９（１９），５６９９（１９８７）に記載の通りに、式中、ｍ＝１である式（ＩＩ）で表される化合物は既知であるか又はそれ自体既知の方法によって製造し得る。
【００３４】
例えば、Ｏｒｇ．  Ｓｙｎｔｈｅｓｅｓ  Ｃｏｌｌ．  ＩＶ巻，７８４（１９６３）又はＴ．Ｗｅｉｌ  等，Ｈｅｌｖ．Ｃｈｉｍ．Ａｃｔａ  １９５２，１４１２，又はＦ．Ｎｉｅｆ  等，Ｔｅｔｒａｈｅｄｒｏｎ４７（３３），６６７３（１９９１）に記載の通りに、式中、ｍ＝０である式（ＩＩ）で表される化合物も同様にそれ自体既知であるか又はそれ自体既知の方法によって製造し得る。
【００３５】
式（Ｉ）で表される新規なポリマー化合物の製造に必要な式（ＩＩ）で表される化合物は、上述の文献に従う手順と同様に、その場で、製造し得る、そして、式（Ｉ）で表されるポリマー化合物を得るために、単離せずに、さらに式（ＩＩＩ）で表される化合物と反応させ得る。
【００３６】
式（Ｉ）で表される繰り返し構造単位において、Ｌは、同一の又は異なった意味を持つことができる。
【００３７】
式（ＩＩＩ）で表される化合物が過剰に使用される場合には、式（Ｉ）で表されるポリマー化合物の末端基は、式（ＩＶ）に示されるように
【化１７】
2010502799.tif 000019
主にヒドロキシル基又はアミン基であり、必要に応じて、既知の手法によって容易に誘導体化される。例えば、これらの末端基は、酸ハロゲン化物、例えば、カルボン酸ハロゲン化物又はリン酸ハロゲン化物、又は酸無水物を用いてエステル化し得る、ウレタンを得るためにイソシアネートと反応させ得る；チオウレタンを得るためにイソチオシアネートと反応させ得る；か又はハロゲン化物を得るためにハロゲン化スルホニルと反応させ及び、例えば、塩化チオニルと反応させ得る。
【００３８】
式（ＩＩ）で表される化合物が過剰に使用される場合には、式（Ｉ）で表されるポリマ
ー化合物の末端基は、場合によっては反応性の基
【化１８】
2010502799.tif 000020
をも有する。
【００３９】
塩素原子は追加の求核試薬、例えば、フェノール、アルコール、アミン、メルカプタン又はジアルキルホスフィットで、塩酸の除去を伴う既知方法によって置換し得る。適するアルコールは炭素原子数１乃至８のアルコール、例えば、メタノール、エタノール、ｎ−プロパノール又はｎ−ブタノールである。
【００４０】
式（Ｉ）で表されるポリマーホスフィット及びホスホナイトの分子量の調節のためには、上述の求核試薬によって部分的にＨ−Ｌ−Ｈを置換することは有用であり得る。この場合、分子量の調節は、末端基を遮断すること及び成長しているポリマー鎖の分子量増加を停止することによって行われる。追加の求核試薬の量は得ようとする分子量及び式（ＩＩ）や式（ＩＩＩ）で表される化合物の割合によって決まる。好ましくは、式（ＩＩＩ）の２０ｍｏｌ％以下が求核試薬によって置換されるのが好ましい。
【００４１】
式（Ｉ）で表されるポリマー化合物はまた、Lにおけるヒドロキシル基末端又はアミン
末端がそれぞれ、塩酸の除去を伴って他の鎖末端
【化１９】
2010502799.tif 000021
と環化する環状形態にあり得る。
【００４２】
本発明は、好ましくは式（Ｖ）で表されるポリマー化合物に関する。
【化２０】
2010502799.tif 000022
式中、Ｌ、Ｒ0、Ｒ1、Ｒ2、Ｒ3、ｍ及びｎは、上記に定義された通りであり、
末端基Ｅ1が水素原子、
【化２１】
2010502799.tif 000023
を表し、
末端基Ｅ2が−Ｌ−Ｈ、
【化２２】
2010502799.tif 000024
を表し、
又はさらに末端基Ｅ1及びＥ2が一緒になって直接結合を形成し（環状化合物）、
及び
Ｒ10は、炭素原子数１乃至８のアルキル基を表す。
【００４３】
特に好ましいものは、末端基Ｅ1が水素原子を表し、そして末端基Ｅ2は−Ｌ−Ｈを表し、Ｌは、上記に定義された通りであるところの式（Ｖ）で表されるポリマー化合物である。
【００４４】
式（Ｉ）で表される新規な液状の化合物は、酸化、熱又は光誘発分解に対する有機材料の安定化に適する。
そのような材料の説明に役立つ実例：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００４５】
ポリオレフィン、すなわち前の段落において例示したモノオレフィンのポリマー、好ましくはポリエチレン及びポリプロピレンは、異なる方法によりそしてとりわけ以下の方法により製造され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得るか、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【００４６】
２．１）で言及されたポリマーの混合物、例えばポリプロピレンとポリイソブチレンの混合物、ポリプロピレンとポリエチレンの混合物（例えば、ＰＰ／ＨＤＰＥ、ＰＰ／ＬＤＰＥ）、及び異なる型のポリエチレンの混合物（例えば、ＬＤＰＥ／ＨＤＰＥ）。
【００４７】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００４８】
４．水素化変性物（例えば粘着付与剤）を含む炭化水素樹脂（例えば炭素原子数５ないし９）及びポリアルキレンとデンプンの混合物。
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００４９】
５．ポリスチレン、ポリ（ｐ−メチルスチレン）、ポリ（α−メチルスチレン）。
【００５０】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより製造されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００５１】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００５２】
８．ポリクロロプレン、塩化ゴム、イソブチレン−イソプレンの塩化及び臭化コポリマー（ハロブチルゴム）、塩化又はスルホ塩化ポリエチレン、エチレンと塩化エチレンのコポリマー、エピクロロヒドリンホモ−及びコポリマーのようなハロゲン原子含有ポリマー、とりわけハロゲン原子含有ビニル化合物のポリマー、例えばポリ塩化ビニル、ポリ塩化ビニリデン、ポリフッ化ビニル、ポリフッ化ビニリデン並びに塩化ビニル／塩化ビニリデン、塩化ビニル／酢酸ビニル又は塩化ビニリデン／酢酸ビニルコポリマーのようなそれらのコポリマー。
【００５３】
９．α，β−不飽和酸から誘導されたポリマー及びポリアクリレート及びポリメタクリ
レートのようなその誘導体；ブチルアクリレートで耐衝撃改善されたポリメチルメタクリレート、ポリアクリルアミド及びポリアクリロニトリル。
【００５４】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００５５】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとそれらのコポリマー。
【００５６】
１２．ポリアルキレングリコール、ポリエチレンオキシド、ポリプロピレンオキシド又はビスグリシジルエーテルとそれらのコポリマーのような環状エーテルのホモポリマー及びコポリマー。
【００５７】
１３．ポリオキシメチレン及びコモノマーとしてエチレンオキシドを含むポリオキシメチレンのようなポリアセタール；熱可塑性ポリウレタン、アクリレート又はＭＢＳで変性されたポリアセタール。
【００５８】
１４．ポリフェニレンオキシド及びスルフィド、及びポリフェニレンオキシドとスチレンポリマー又はポリアミドとの混合物。
【００５９】
１５．一方はヒドロキシル末端化されたポリエーテル、ポリエステル又はポリブタジエンと、他方は脂肪族又は芳香族のポリイソシアナートから誘導されたポリウレタン、並びにそれらの前駆体。
【００６０】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【００６１】
１７．ポリ尿素、ポリイミド、ボリアミド−イミド、ポリエーテルイミド、ポリエステルイミド、ポリヒダントイン及びポリベンズイミダゾール。
【００６２】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキ
レンナフタレート（ＰＡＮ）及びポリヒドロキシベンゾエート、並びにヒドロキシル末端ポリエーテルから誘導されたブロックコポリエーテルエステル；及びまたポリカーボネート又はＭＢＳで変性されたポリエステル。
【００６３】
１９．ポリカーボネート及びポリエステルカーボネート。
【００６４】
２０．ポリスルホン、ポリエーテルスルホン及びポリエーテルケトン。
【００６５】
２１．フェノール／ホルムアルデヒド樹脂、尿素／ホルムアルデヒド樹脂及びメラミン／ホルムアルデヒド樹脂のような、一方ではアルデヒドから、他方ではフェノール、尿素及びメラミンから誘導された架橋ポリマー。
【００６６】
２２．乾性及び非乾性アルキド樹脂。
【００６７】
２３．飽和及び不飽和ジカルボン酸と、架橋剤としての多価アルコール及びビニル化合物とのコポリマーから誘導される不飽和ポリエステル樹脂、及び該樹脂の低可燃性のハロゲン含有変性体。
【００６８】
２４．置換されたアクリレートから誘導された架橋性アクリル樹脂、例えばエポキシアクリレート、ウレタンアクリレート又はポリエステルアクリレート。
【００６９】
２５．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００７０】
２６．脂肪族、環式脂肪族、複素環式又は芳香族グリシジル化合物、例えばビスフェノールＡとビスフェノールＦのジグリシジルエーテルの生成物から誘導される架橋されたエポキシ樹脂であって、酸無水物又はアミンのような慣用の硬化剤により、又は所望により促進剤の存在下、架橋された前記エポキシ樹脂。
【００７１】
２７．天然ポリマー、例えばセルロース、ゴム、ゼラチン及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【００７２】
２８．前記ポリマーのブレンド（ポリブレンド）及び合金、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＣ／ポリエステル、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７３】
２９．鉱油、動物性及び植物性脂肪、オイル及びワックス、又は合成エステル（例えばフタレート、アジペート、ホスフェート又はトリメリテート）をベースとしたオイル、脂肪及びワックスのような化合物の純粋なモノマー化合物又はそのような化合物の混合物、及びまたいずれかの質量比での鉱油と合成エステルの混合物、典型的に紡糸用組成物、並びにそのような材料の水性エマルジョンである天然の及び合成の有機材料。
【００７４】
３０．天然又は合成ゴム、例えば天然ラテックス又はカルボキシル化スチレン／ブタジエンコポリマーのラテックスの水性エマルジョン。
【００７５】
したがって、発明の更なる対象は、（ａ）酸化、熱又は光誘発分解を受け易い有機材料、及び（ｂ）式（ＩＩ）で表される化合物又は式（ＩＩ）で表される化合物の混合物と式（ＩＩＩ）で表される化合物又は式（ＩＩＩ）で表される化合物の混合物とを反応することによって得られる、式（Ｉ）で表されるポリマー化合物を少なくとも１種又はポリマー生成物を少なくとも１種含む組成物である。
【００７６】
保護されるべき有機材料は、天然ポリマー、半合成ポリマーが好ましく又は合成ポリマーが好ましい。特に好ましいものは熱可塑性ポリマーであり、特にポリオレフィン、特にポリプロピレン及びポリエチレンである。
【００７７】
特に強調すべき点は、熱分解及び酸化分解、特に熱可塑性プラスチックの加工中に発生するような過熱時のものに対する、式（Ｉ）で表される新規なポリマー化合物の作用である。式（Ｉ）で表される新規なポリマー化合物は、それ故加工安定化剤としての使用に対して非常に適する。
【００７８】
式（Ｉ）で表される化合物は、好ましくは、安定化される有機材料の質量に基づき０．０１乃至１０％、例えば、０．０１乃至５％、好ましくは０．０２５乃至３％、特に０．０２５乃至１％の量で安定化される有機材料に添加され得る。
【００７９】
式（Ｉ）で表される液状のポリマー化合物に加えて、新規な組成物は、例えば以下に示すような更なる添加剤を含み得る：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００８０】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８１】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００８２】
１．４．トコフェロール、
例えば、α−トコフェロール、β−トコフェロール、γ−トコフェロール、δ−トコフェロール及びそれらの混合物（ビタミンＥ）。
【００８３】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８４】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００８５】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８６】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロ
キシベンジル）マロネート。
【００８７】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８８】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２
−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８９】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００９０】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００９１】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９２】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）
イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００９３】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９４】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００９６】
１．１８．アスコルビン酸（ビタミンＣ）
【００９７】
１．１９．アミン系酸化防止剤、  例えば、
Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−
フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリド−４−イル−）−ヘキサメチレンジアミン、ビス
（２，２，６，６−テトラメチルピペリド−４−イル−）セバケート、２，２，６，６−テトラメチルピペリジン−４−オン、２，２，６，６−テトラメチルピペリジン−４−オール。
【００９８】
２．ＵＶ吸収剤及び光安定剤
２．１．  ２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール
、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロ
キシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００９９】
２．２．  ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１００】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１０１】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、及びＮ−（β−カルボメトキシ−β−シアノビニル）−２−メチルインドリン。
【０１０２】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１０３】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４
−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１０４】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサ
ニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１０５】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２−[２−ヒドロキシ−
４−（２−エチルエトキシ）フェニル]−４，６−ジフェニル−１，３，５−トリアジン
。
【０１０６】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０７】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフ
ィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０８】
５．ホスフィン、
例えば、１，３−ビス（ジフェニルホスフィノ）−２，２−ジメチル−プロパン。
【０１０９】
６．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１１０】
７．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１１１】
８．チオ相乗剤、
例えば、ジラウリルチオジプロピオネート又はジステアリルチオジプロピオネート。
【０１１２】
９．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１３】
１０．ポリアミド安定剤
例えば、ヨウ化物及び／又はリン化合物と組み合わせた銅塩及び二価マンガンの塩。
【０１１４】
１１．塩基性補助安定剤
例えば、メラミン、ポリビニルピロリドン、ジシアンジアミド、トリアリルシアヌレー
ト、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１１５】
１２．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸及びそれらの塩のような有機化合物、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特に好ましいものは、１，３：２，４−ビス（３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【０１１６】
１３．充填剤及び強化剤、
例えば、炭酸カルシウム、シリケート、ガラス繊維、ガラス球、アスベスト、タルク、カオリン、雲母、硫酸バリウム、金属酸化物及び金属水酸化物、カーボンブラック、グラファイト、木粉及び他の天然物の粉末又は繊維、合成繊維。
【０１１７】
１４．他の添加剤
例えば、可塑剤、滑剤、乳化剤、顔料、レオロジー添加剤、触媒、流れ調整剤、蛍光増白剤、防炎剤、帯電防止剤、発泡剤及び赤外線（ＩＲ）吸収剤。
【０１１８】
好ましいＩＲ吸収剤は、例えば、顔料、染料又は有機金属化合物である。そのような顔料の例としては、例えば、特開２００３−２２１５２３号公報に開示されている。ＩＲ吸収性染料の例としては、例えば、特開２００３−３２７８６５号公報又は欧州特許出願公開第１  ３０６  ４０４号明細書に開示されている。ＩＲ吸収性有機金属化合物は、例えば、欧州特許出願公開第１  ２６６  ９３１号明細書又はＣｈｅｍｉｃａｌ  Ａｂｓｔｒａｃｔ１１７；１１２５２９に開示されている。
【０１１９】
１５．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書；欧州特許出願公開第０５９１１０２号明細書又は欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチル−ベンゾフラノ−２−オン。
【０１２０】
更なる添加剤は、典型的には、安定化される材料の総質量に基づき、０．０１乃至１０％の濃度で使用される。
【０１２１】
特に式（Ｉ）で表される新規な液状のポリマー化合物は、特にフェノール系酸化防止剤、光安定剤及び／又は加工安定化剤と一緒に使用し得る。
【０１２２】
合成ポリマー中への成分（ｂ）及び所望による更なる添加剤の配合は、既知の方法によって、例えば配合、押出し、共押出し等の前又は配合、押出し、共押出し等の間に、もしくは溶解した又は分散した化合物を合成ポリマーに適用し、適当ならば、その後、溶媒をゆっくりと蒸発させることによって、行われる。
【０１２３】
本発明はまた、５ないし９０質量％の量の成分（ａ）及び５乃至８０質量％の量の成分（ｂ）を含むマスターバッチ又は濃縮物の形態の組成物に関する。
【０１２４】
成分（ｂ）及び所望による更なる添加剤はまた、重合前又は重合中に、もしくは架橋前にも添加され得る。
【０１２５】
成分（ｂ）及び所望による更なる添加剤は、そのままの形態で、又はワックス、オイル又はポリマー中に封入されて、合成ポリマー中に配合され得る。
【０１２６】
成分（ｂ）及び所望による更なる添加剤はまた、合成ポリマー上に噴霧され得る。他の添加剤（例えば、上記の慣用の添加剤）又はそれらの溶融物を希釈することができ、そのため、それらを、これら添加剤と一緒にポリマー上に噴霧することもできる。重合触媒の失活中の噴霧による添加は特に有利であり、例えば、失活のために使用された蒸気を使用して噴霧を行うことができる。
【０１２７】
球状に重合されたポリオレフィンの場合、例えば、成分（ｂ）及び所望による他の添加剤を噴霧により適用することが有利であり得る。
【０１２８】
この方法で製法された合成ポリマーは、種々様々な形態で、例えばフォーム、フィルム、繊維、テープ、成形組成物として、異形材として、又はコーティング材料、とりわけ粉体コーティング、接着剤、パテのためのバインダーとして、又、特に、例えば液体又はガスのためのパイプ、フィルム、繊維、ジオメンブレン、テープ、異形材又はタンクのような、抽出媒体と長期にわたり接触する肉厚層のポリオレフィン成形物として使用され得る。
【０１２９】
好ましい肉厚層のポリオレフィン成形物は、１乃至５０ｍｍ、特に１乃至３０ｍｍ、例えば２乃至１０ｍｍの層厚を有する。
【０１３０】
本発明に従った組成物は、種々の造形品の製造に有利に使用され得る。その例は、以下の通りである：
Ｉ−１）浮動機器、海用用途、ポンツーン、ブイ、デッキのプラスチック製材、桟橋、ボート、カヤック、オール及び海岸の補強材。
【０１３１】
Ｉ−２）自動車用途、特にバンパー、ダッシュボード、バッテリー、リア及びフロントのライニング、フードの下の成形部分、フードの棚板、トランクのライニング、室内のライニング、エアバッグカバー、電子機器用成形品（ライト）、ダッシュボードのガラス板、ヘッドランプのガラス板、計器パネル、室外ライニング、椅子張り、自動車のライト、ヘッドライト、パーキングライト、リアライト、ストップライト、内装品及び外装品；ドアパネル；ガスタンク；フロントガラス；リアウィンドウ；シート裏張り、室外パネル、
ワイヤー絶縁物、シールの為の異形押出物、クラッド、柱カバー、シャシ部分、排気システム、燃料フィルター／フィルター、燃料ポンプ、燃料タンク、車体の成形品、コンバーチブル屋根、室外のミラー、室外装飾、締結具／固定具、フロント部分のモジュール、ガラス、ヒンジ、ロックシステム、旅行かばん／ルーフラック、プレス／打抜き部品、封止装置、側部の衝撃保護材、防音材／絶縁材及びサンルーフ。
【０１３２】
Ｉ−３）道路交通機器、特に交通標識、道路標識、自動車の備品、警告三角形、医療ケース、ヘルメット、タイヤ。
【０１３３】
Ｉ−４）備品を含む、飛行機、鉄道、自動車（車、モーターバイク）用の機器。
【０１３４】
Ｉ−５）宇宙用、特にロケット及び衛星用の機器、例えば再突入シールド。
【０１３５】
Ｉ−６）建築及び設計の、鉱業用の用途、音響防音システム、街の避難所、及びシェルター用の機器。
【０１３６】
ＩＩ−１）機器、ケース及びカバー一般、及び電気／電子機器（パーソナルコンピューター、電話、携帯電話、プリンター、テレビ一式、オーディオ及びビデオ機器）、植木鉢、衛星ＴＶ用アンテナ、及びパネル機器。
【０１３７】
ＩＩ−２）鋼または布のような他の材料の外被。
【０１３８】
ＩＩ−３）電子工業の機器、とりわけプラグ特にコンピュータープラグの絶縁体、電気及び電子部品のケース、プリントボード、及びチップ、チェックカード、またはクレジットカードのような電子データ保存のための材料。
【０１３９】
ＩＩ−４）電気機具、とりわけ洗濯機、タンブラー、オーブン（マイクロ波オーブン）、皿洗い機、ミキサー、及びアイロン。
【０１４０】
ＩＩ−５）ライトカバー（例えば、街灯、ランプシェード）。
【０１４１】
ＩＩ−６）ワイヤー及びケーブルにおける用途（半導体、絶縁体及びケーブル被覆）。
【０１４２】
ＩＩ−７）冷却器用、冷凍機用、加熱装置用、空調機用、電子部品の封入用、半導体用、コーヒー機器用、及び真空掃除機用のフォイル。
【０１４３】
ＩＩＩ−１）はめば歯車（ギアー）、スライド取付品、スペーサー、スクリュー、ボルト、ハンドル、及びノブのような技術的物品。
【０１４４】
ＩＩＩ−２）回転翼、換気扇及びタービンの翼、ソーラー装置、スイミングプール、スイミングプールカバー、プールライナー、ポンドライナー、物置、衣装ダンス、区分壁、小割壁、折畳壁、屋根、シャッター（例えば、ローラーシャッター）、建具、パイプ間の接合具、スリーブ、及びコンベヤーベルト。
【０１４５】
ＩＩＩ−３）衛生用品、特にシャワー室、便座、便座カバー、洗面台。
【０１４６】
ＩＩＩ−４）衛生用品、特にオムツ（幼児、成人の失禁用）、女性の生理用品、シャワーカーテン、ブラシ、マット、桶、移動式のトイレ、歯ブラシ、及び便器。
【０１４７】
ＩＩＩ−５）水、汚水、及び化学薬品のための（架橋された又はされていない）パイプ
、ワイヤー及びケーブル保護のためのパイプ、ガス、オイル及び下水のためのパイプ、側溝、地下パイプ、及び排水システム
【０１４８】
ＩＩＩ−６）いずれかの外形の形材（窓ガラス）及び羽目の形材
【０１４９】
ＩＩＩ−７）ガラス代用品、とりわけ押出又は共押出プレート、ビル（モノリシック、二層または多層壁用の）、航空機用の、学校用のガラス、押出シート、建築物のガラスのための、電車のための、乗物のための、衛生物品のための及び温室のための窓フィルム。
【０１５０】
ＩＩＩ−８）プレート（壁、まな板）、押出被覆材（印画紙、テトラパック（ｔｅｔｒａｐａｃｋ）、及びパイプ被覆材）、サイロ、木材代用品、プラスチック製材、複合木材、壁、表面材、家具、装飾箔、床被覆材（室内及び室外用途）、フローリング、踏板、及びタイル。
【０１５１】
ＩＩＩ−９）取入れ及び排出マニホールド。
【０１５２】
ＩＩＩ−１０）セメント−、コンクリート−、複合−用途、及びカバー、羽目板及びクラッド、手すり、手すり子、キッチンカウンター、屋根、屋根用シート、タイル及び防水シート。
【０１５３】
ＩＶ−１）プレート（壁、まな板）、トレー、人工芝、アストロターフ、競技場（運動）の人工カバー、競技場（運動）の人工床、及びテープ。
【０１５４】
ＩＶ−２）連続及び短繊維の織物、繊維（カーペット／衛生用品／ジオテキスタイル（ｇｅｏｔｅｘｔｉｌｅｓ）／モノフィラメント；フィルター；ワイプ／カーテン（シェード）／医療用品）、ばら繊維（ガウン／防護衣等の用途）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド（ｓｕｎ
ｂｅｄ）、大きなバック（ｂｕｌｋ ｂａｇ）、及びバック。
【０１５５】
ＩＶ−３）屋根用、トンネル用、ごみ捨て場用、池用、投棄場用、壁用の膜、絶縁体、カバー及び封止材、屋根膜、ジオメンブレン、スイミングプール、カーテン（シェード）／サン−シールド（ｓｕｎ−ｓｈｉｅｌｄｓ）、日除け、キャノピー、壁紙、食品パック及びラップ（柔軟な及び固形の）、医薬品のパッケージ（柔軟な及び固形の）、エアーバッグ／安全ベルト、腕−及び頭受け、カーペット、中央のコンソール、ダッシュボード、コックピット、ドア、頭上のコンソールモジュール、ドア装飾、ヘッドライナー、室内灯、室内鏡、網棚、荷台の荷物カバー、シート、ステアリング・コラム、車のハンドル、布地、及びトランク装飾。
【０１５６】
Ｖ）フィルム（包装用、投棄場用、積層用、農業用、及び園芸用、温室用、マルチ用、トンネル用、緑蔵飼料用）、荷梱包、スイミングプール、ごみ袋、壁紙、延伸フィルム、ラフィア、海水脱塩フィルム、バッテリー、及びコネクター。
【０１５７】
ＶＩ−１）食品パック及びラップ（柔軟な及び固形の）、ボトル。
【０１５８】
ＶＩ−２）箱（かご）、旅行かばん、大型の収納箱、家庭用の箱、パレット、棚、トラック（ｔｒａｃｋｓ）、ねじ箱、パック及び缶のような収納システム。
【０１５９】
ＶＩ−３）カートリッジ、シリンジ、医療用品、輸送のためのコンテナ、くずかご、及
びくず箱、ごみ袋、ビン、ごみ入れ、ごみ箱のライナー（ｂｉｎ ｌｉｎｅｒｓ）、車輪
付きゴミ箱（ｗｈｅｅｌｙ ｂｉｎｓ）、コンテナ一般、水／使用済水／化学薬品／ガス
／オイル／ガソリン／軽油のためのタンク；タンクのライナー（ｔｓｎｋ ｌｉｎｅｒｓ
）、箱、かご、バッテリーケース、トラフ、ピストン、眼病用用品、診察機器のような医療機器、及び薬剤ブリスターの梱包材。
【０１６０】
ＶＩＩ−１）押出被覆材（印画紙、テトラパック（ｔｅｔｒａｐａｃｋ）、及びパイプ被覆材）、あらゆる家庭用品（例えば、電気機器、魔法壜／衣料ハンガー）、プラグ、ワイヤー及びケーブルクランプ、ジッパー、クロージャー、鍵及びスナップ−クロージャーのような締結システム。
【０１６１】
ＶＩＩ−２）運動及びフィットネス機器、体操マット、スキーブーツ、インライン−スケート、スキー、ビックフット（ｂｉｇ ｆｏｏｔ）、運動場（例えばテニスコート）の
ような余暇時間のための補助機器及び製品；ねじ蓋、ボトルの蓋及びストッパー及び缶。
【０１６２】
ＶＩＩ−３）家具一般、発泡製品（クッション、衝撃吸収材）、フォーム、スポンジ、ふきん、マット、ガーデンチェアー、競技場シート、テーブル、ソファー、玩具、建築材料（板／フィギャア（ｆｉｇｕｒｅ）／ボール（ｂａｌｌ））、子供用遊具の家、滑り台、及び遊び用乗物。
【０１６３】
ＶＩＩ−４）光学及び磁気データ保存のための材料。
【０１６４】
ＶＩＩ−５）台所用品（食べるための、飲むための、料理するための、保存するための）
【０１６５】
ＶＩＩ−６）ＣＤ類、カセット及びビデオテープの箱；ＤＶＤ電子製品、全ての種類のオフィス用品（ボールペン、印鑑及び印肉、マウス、棚、トラック（ｔｒａｃｋｓ））、あらゆる体積及び内容物のボトル（飲料、洗剤、香水を含む化粧品）、及び接着テープ。
【０１６６】
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路板、及びディスプレーの技術。
【０１６７】
ＶＩＩ−８）充填ポリマー（タルク、チョーク、チャイナクレー（カオリン）、珪灰石、顔料、カーボンブラック、ＴｉＯ2、雲母、ナノ複合材料、ドロマイト、シリケート、
ガラス、アスベスト）の機器。
【０１６８】
特に興味深いものは、成分（ａ）として、不織の医療用布及び関連する衣服（手術着、カーテン、包帯）で使用される繊維及び織物、建築用素材（住宅ラッピング、屋根ふき材、プールラッピング）及び家庭用品（カーペット、食卓用リネン、シャワーカーテン）を含む組成物がある。
【０１６９】
特に興味深いものは、成分（ａ）として繊維及び不織布を含む組成物である。
【０１７０】
このように、本発明の更なる態様は、造形品、特にフィルム、パイプ、異形材、ボトル、タンク又はコンテナ、上記組成物を含む繊維に関する。
【０１７１】
本発明の更なる態様は、上記組成物を含む成形品に関する。成形は特に、射出、吹込、圧縮、回転成形又はスラッシュ成形又は押出により行われる。
【０１７２】
上述のように、保護される有機材料は有機ポリマーが好ましく、特に合成ポリマーが好ましい。熱可塑性材料、特にポリオレフィンは、特に有利に保護される。特に、加工安定化剤（熱安定剤）としての式（Ｉ）で表されるポリマー化合物の優れた効果は、重要である。この目的のため、ポリマーの加工前又は加工の間に、それらをポリマーに有利に加える。また一方で、他のポリマー（例えば、エラストマー）又は潤滑油又は圧媒液もまた、例えば、光誘発分解又は熱酸化分解のような分解に対して安定化することができる。エラストマーは、見込まれる有機材料の上記リスト中に挙げられている。
【０１７３】
適する潤滑油及び圧媒液は、例えば、鉱油又合成オイル又はそれらの混合物に基づく。潤滑油は、当業者に知られており、また関連のある専門文献、例えば、ディエター  クラマン、“潤滑油と関連した製品”［潤滑油と関連製品］（Ｖｅｒｌａｇ  Ｃｈｅｍｉｅ，Ｗｅｉｎｈｅｉｍ，１９８２）、シェーヴェ−コベック、“潤滑油−ハンドブック”［潤滑油ハンドブック］（Dr.Alfred  Huthing−Verlag,Heidelberg,1974）及び「ウルマン工業化学辞典」，１３巻，８５−９４頁（Ｖｅｒｌａｇ  Ｃｈｅｍｉｅ，Ｗｅｉｎｈｅｉｍ，１９７７）に記述されている。
【０１７４】
それ故、本発明の好ましい態様は、有機材料を酸化、熱又は光誘発分解から保護するための、式（ＩＩ）で表される化合物又は式（ＩＩ）で表される化合物の混合物と式（ＩＩＩ）で表される化合物又は式（ＩＩＩ）で表される化合物の混合物とを反応することによって得られる式（Ｉ）で表される液状のポリマー化合物又はポリマー生成物の使用である。
【０１７５】
式（Ｉ）で表される新規な液状のポリマー化合物は、明白な優れた加水分解安定性と有利な着色反応、即ち、加工中の有機材料の変色の少なさによって優れている。
【０１７６】
式（Ｉ）で表されるポリマー化合物によって安定化された有機材料は、特によく光誘発分解から保護される。
【０１７７】
それ故、本発明はまた、酸化、熱又は光誘発分解に対して有機材料を安定化させるための製法であって、前記材料中に、式（ＩＩ）で表される化合物又は式（ＩＩ）で表される化合物の混合物と式（ＩＩＩ）で表される化合物又は式（ＩＩＩ）で表される化合物の混合物とを反応させることで得られる式（Ｉ）で表されるポリマー化合物を少なくとも１種又は高分子化合物を１種配合又は適用することからなる方法に関する。
【０１７８】
有機材料を安定化させるための製法において、好ましい式（Ｉ）で表わされる液状のポリマー化合物及び所望による更なる添加剤は、組成物のために記載したものと同様である。
【０１７９】
以下の実施例で本発明を更に説明する。部又は％は質量に関する。
追加的な概論：
【実施例】
【０１８０】
酸素と湿気を取り除くために使用前に全ての重合器をアルゴンで排気し、フラッシュした。その後、反応混合物をアルゴン雰囲気下で重合した。重合反応の開始時に、全ての出発材料は均一に溶解した。重合率は、濾過又は少なくとも６０分間真空（０．００２Ｔｏｒｒ）で乾燥させることによってポリマーホスフィット及びホスホナイトから未反応のモノマー又は塩を除去することで決定した。その後、結果として生じた液体を量った。ポリマーホスフィット及びホスホナイトの特性解析は、ＢＲＵＫＥＲ  ＡＶＡＮＣＥ  ２００
ＩＮＳＴＲＵＭＥＮＴを使用して31Ｐ−ＮＭＲ及びゲル浸透クロマトグラフィー（ＧＰＣ）によって実行した。後者は、フラックス  インストルメンツ社のＲＨＥＯＳ  ４００
０を使用して行われた。溶媒としてテトラヒドロフラン（ＴＨＦ）が使用され、１ｍｌ／分でポンプで供給された。２つのクロマトグラフィーカラムは、連続して置かれた：英国シュロップシャー州、ポリマー  インストルメンツ社のＰｉｇｅｌ  ５  μｍ  混合−Ｃ型。測定は、４０℃で行われた。カラムは、２００から２００万ダルトンのＭｎを有する低多分散性ポリスチレンで校正した。検出は、３０℃でエルカテック  アーゲーのＲＩ−検出器  ＥＲＣ−７５１５Ａを使用して行った。
【０１８１】
実施例１：化合物（１０１）の製造
【化２３】
2010502799.tif 000025
メカニカルスターラー、滴下漏斗、コンデンサー及び温度計を取付けた三口丸底フラスコに、３−（３，５−ジ−第三ブチル−４−ヒドロキシフェニル）プロピオン酸イソオクチルエステル３１．２５ｇ（０．０８ｍｏｌ）と２４０ｍｌのトルエンに溶かしたトリエチルアミン２２．３ｍｌ（０．１６ｍｏｌ）を加えた。溶液を攪拌し、５０℃まで加熱した。トルエン４０ｍｌ中三塩化リン７．０ｇ（０．０８ｍｏｌ）の溶液を５０℃で反応混合物に滴下添加した。反応混合物は、黄色の懸濁液に変化した。５０℃で一晩中攪拌した後、２０３ｐｐｍにおける31Ｐ−ＮＭＲシグナルは、三塩化リンが完全に反応したことを示した。
【０１８２】
この懸濁液に１，６−ヘキサンジオール９．４５ｇ（０．０８ｍｏｌ）とトリエチルアミン２２．３ｍｌ（０．１６ｍｏｌ）の混合物を５０℃で滴下添加した。４時間後、31Ｐ−ＮＭＲは、抽出物（２０５ｐｐｍでのシグナル）が完全に反応していたこと及び１４１から１４３ｐｐｍまでの間（ポリマーホスファイト）でシグナルが現れたことを示した。できる限り全ての塩化物末端基を取り除くために、メタノール１ｍｌを加えて反応混合物を３０分間攪拌した。沈殿物（アンモニウム塩）を濾過した後、濾液を４０℃でロータリーエバポレーターを使用して濃縮した。残留物をヘプタンに溶解し、濾過し及び再び蒸発させて、黄色い液体として化合物（１０１）を得た。
分子量は約１００００ｇ／ｍｏｌであり、ＧＰＣにより決定した。
【０１８３】
実施例２：化合物（１０２）の製造
【化２４】
2010502799.tif 000026
化合物（１０２）は、対応するイソオクチルエステルの代わりに３−（３，５−ジ−第三ブチル−４−ヒドロキシフェニル）プロピオン酸メチルエステルを使用することによって実施例１に記載の化合物（１０１）と同様に製造した。
化合物（１０２）は、約９０００ｇ／ｍｏｌ（ＧＰＣにより決定）の分子量を持つ黄色い液体である。
【０１８４】
実施例３：化合物（１０３）の製造
【化２５】
2010502799.tif 000027
メカニカルスターラー、滴下漏斗、コンデンサー及び温度計を取付けた三口丸底フラスコに、３−（３，５−ジ−第三ブチル−４−ヒドロキシフェニル）プロピオン酸メチルエステル２３．３９ｇ（０．０８ｍｏｌ）と２４０ｍｌのトルエンに溶かしたトリエチルアミン２２．３ｍｌ（０．１６ｍｏｌ）を加えた。溶液を攪拌し、５０℃まで加熱した。トルエン４０ｍｌ中三塩化リン７．０ｇ（０．０８ｍｏｌ）の溶液を５０℃で反応混合物に滴下添加した。反応混合物は、黄色い懸濁液に変化した。５０℃で一晩中攪拌した後、２０５ｐｐｍにおける31Ｐ−ＮＭＲシグナルは、三塩化リンが完全に反応していたことを示した。
【０１８５】
この懸濁液にＮ−メチルジエタノールアミン９．４５ｇ（０．０８ｍｏｌ）とトリエチルアミン２２．３ｍｌ（０．１６ｍｏｌ）の混合物を５０℃で滴下添加した。４時間後、31Ｐ−ＮＭＲは、反応が完了したこと及び１３８から１４２ｐｐｍまでの間（ポリマーホスファイト）でシグナルが現れたことを示した。できる限り全ての塩化物末端基を取り除
くために、メタノール１ｍｌを加えて反応混合物を３０分間攪拌した。沈殿物（アンモニウム塩）を濾過した後、濾液を４０℃でロータリーエバポレーターを使用して濃縮した。残留物をヘプタンに溶解し、濾過し及び再び蒸発させて、黄色い液体として化合物（１０３）を得た。
分子量は約３０００ｇ／ｍｏｌであり、ＧＰＣにより決定した。
【０１８６】
実施例４：化合物（１０４）の製造
【化２６】
2010502799.tif 000028
化合物（１０４）は、３−（３，５−ジ−第三ブチル−４−ヒドロキシフェニル）プロピオン酸イソオクチルエステルの代わりに３−（３−第三ブチル−４−ヒドロキシフェニル）プロピオン酸メチルエステルを使用することによって実施例１に記載の化合物（１０１）と同様に製造した。
化合物（１０４）は、約２５０００ｇ／ｍｏｌ（ＧＰＣにより決定）の分子量を持つ黄色い液体である。
【０１８７】
実施例５：化合物（１０５）の製造
【化２７】
2010502799.tif 000029
化合物（１０５）は、３−（３，５−ジ−第三ブチル−４−ヒドロキシフェニル）プロピオン酸メチルエステルの代わりに３−（３−第三ブチル−４−ヒドロキシフェニル）プロピオン酸メチルエステルを使用することによって実施例３に記載の化合物（１０３）と
同様に製造した。
化合物（１０５）は、約１４００ｇ／ｍｏｌ（ＧＰＣにより決定）の分子量を持つ白色の液体である。
【０１８８】
実施例６：化合物（１０６）乃至（１１０）の製造
前の実施例１−５と同様に以下のオリゴマーホスファイトを製造した。
【化２８】
2010502799.tif 000030
【０１８９】
実施例７：化合物（１１１）の製造
ホスホラストリクロリド１３９．０ｇ（１０００ｍｍｏｌ）の溶液中へ、トルエン３０ｇ中のＮ−メチルピロリジノン６．０ｇ（６０ｍｍｏｌ）をトルエン７０ｇ中２，４−ジ
−第三ブチルフェノール１０３．７ｇ（５００ｍｍｏｌ）の溶液に４０分間２５℃〜３０℃で滴下添加した。結果として生じた溶液を３０℃まで加熱し、さらに２．５時間窒素を散布した。反応を室温まで冷却した上で、過剰なホスホラストリクロリドを６０℃で真空（１５０ｍｍＨｇ）で除去した。
その後、結果として生じたホスホロジクロリジト溶液にトリエチルアミン１１２ｇ（１１００ｍｍｏｌ）加え、その後に固形物を取り除くために濾過した。
反応温度を５０℃以下に保持しながら、濾液にＰＥＧ  ２００  １００ｇ（５００ｍｍｏｌ）を滴下添加した。添加後、反応混合物をさらに３０分間攪拌した。その後、総量６．０ｇ（１００ｍｍｏｌ）のイソプロパノールを混合物に加え、さらに１５分間攪拌した。反応の塊を濾過し、濾液を７０℃−７５℃で真空で濃縮して、黄色い、粘性シロップ（化合物（１１１））を得た。
31Ｐ  ＮＭＲ（４００ＭＨｚ）（ベンゼン−ｄ6）（ｐｐｍ）：１３５。
ＧＰＣ：ＭＷ＝２６６３８。
【０１９０】
実施例８：化合物（１１２）の製造
ホスホラストリクロリド７２．４ｇ（５２５ｍｍｏｌ）、テトラブチルアンモニウムブロミド４．０ｇ（１２ｍｍｏｌ）、２，４−ジ−第三ブチルフェノール１０３．４（５００ｍｍｏｌ）、トリエチルアミン１０３ｇ（１０２０ｍｍｏｌ）、ＰＥＧ  ３００  １２０ｇ（４００ｍｍｏｌ）、イソプロパノール６．０ｇ（１００ｍｍｏｌ）及び総量１１０ｇのトルエンを使用して実施例７の手順を繰り返した。黄色い、粘性シロップを回収した（化合物（１１２））。
31Ｐ  ＮＭＲ（４００ＭＨｚ）（ベンゼン−ｄ6）（ｐｐｍ）：１４７。
ＧＰＣ：ＭＷ＝４６６８。
【０１９１】
実施例９：化合物（１１３）の製造
ホスホラストリクロリド３５．３ｇ（２６０ｍｍｏｌ）、メチル  ３，５−ジ−第三ブチル−４−ヒドロキシベンゼンプロピオネート７２．１ｇ（２５０ｍｍｏｌ）、トリエチルアミン１０３ｇ（１０２０ｍｍｏｌ）、ＰＥＧ  ２００  ５０ｇ（２５０ｍｍｏｌ）、イソプロパノール４．０ｇ（６７ｍｍｏｌ）及び総量３００ｇのトルエンを使用して実施例７の手順を繰り返した。黄色い、粘性シロップが集められた（化合物（１１３））。
31Ｐ  ＮＭＲ（４００ＭＨｚ）（ベンゼン−ｄ6）（ｐｐｍ）：１５６。
ＧＰＣ：ＭＷ＝５４５８。
【０１９２】
実施例１０：化合物（１１４）の製造
ホスホラストリクロリド１４０．１ｇ（１０００ｍｍｏｌ）、Ｎ−メチルピロリジノン６．３ｇ（６４ｍｍｏｌ）、メチル  ３−第三ブチル−４−ヒドロキシベンゼンプロピオネート１２１ｇ（５００ｍｍｏｌ）、トリエチルアミン１１３ｇ（１０２０ｍｍｏｌ）、ＰＥＧ  ２００  １００ｇ（５００ｍｍｏｌ）、イソプロパノール６．０ｇ（１００ｍｍｏｌ）及び総量１７５ｇのトルエンを使用して実施例７の手順を繰り返した。黄色い、粘性シロップを回収した（化合物（１１４））。
31Ｐ  ＮＭＲ（４００ＭＨｚ）（ベンゼン−ｄ6）（ｐｐｍ）：１４７。
ＧＰＣ：ＭＷ＝６３１２。
【０１９３】
実施例１１：化合物（１１５）の製造
ホスホラストリクロリド２７．５ｇ（２００ｍｍｏｌ）、Ｎ−メチルピロリジノン０．４９ｇ（５ｍｍｏｌ）、メチル  ３−第三ブチル−４−ヒドロキシベンゼンプロピオネート２３．６ｇ（１００ｍｍｏｌ）、トリエチルアミン３０．４ｇ（３００ｍｍｏｌ）、トリエチレングリコール１５ｇ（１００ｍｍｏｌ）、イソプロパノール０．６０ｇ（１０ｍｍｏｌ）及び総量２００ｇのトルエンを使用して実施例７の手順を繰り返した。黄色い、粘性シロップを回収した（化合物（１１５））。
31Ｐ  ＮＭＲ（３００ＭＨｚ）（ベンゼン−ｄ6）（ｐｐｍ）：１３７。
ＧＰＣ：ＭＷ＝６８４５。
【０１９４】
実施例１２：化合物（１１６）の製造
ホスホラストリクロリド２７．５ｇ（２００ｍｍｏｌ）、Ｎ−メチルピロリジノン０．４９ｇ（５ｍｍｏｌ）、メチル  ３−第三ブチル−４−ヒドロキシベンゼンプロピオネート２３．６ｇ（１００ｍｍｏｌ）、トリエチルアミン３０．４ｇ（３００ｍｍｏｌ）、ジエチレングリコール１０．６ｇ（１００ｍｍｏｌ）、イソプロパノール０．６０ｇ（１０ｍｍｏｌ）及び総量２００ｇのトルエンを使用して実施例７の手順を繰り返した。黄色い、粘性シロップを回収した（化合物（１１６））。
31Ｐ  ＮＭＲ（３００ＭＨｚ）（ベンゼン−ｄ6）（ｐｐｍ）：１３７。
ＧＰＣ：ＭＷ＝３８９１。
【０１９５】
実施例１３：化合物（１１７）の製造
ホスホラストリクロリド３５．３ｇ（２６０ｍｍｏｌ）、メチル  ３，５−ジ−第三ブチル−４−ヒドロキシベンゼンプロピオネート７２．１ｇ（２５０ｍｍｏｌ）、トリエチルアミン５１．０ｇ（５１０ｍｍｏｌ）、トリエチレングリコール３８ｇ（２５０ｍｍｏｌ）、イソプロパノール４．０ｇ（６７ｍｍｏｌ）及び総量３００ｇのトルエンを使用して実施例７の手順を繰り返した。黄色い、粘性シロップを回収した（化合物１１７））。
31Ｐ  ＮＭＲ（３００ＭＨｚ）（ベンゼン−ｄ6）（ｐｐｍ）：１５８。
ＧＰＣ：ＭＷ＝１１８７。
【０１９６】
実施例１４：化合物（１１８）の製造
ホスホラストリクロリド６９．５ｇ（５００ｍｍｏｌ）、Ｎ−メチルピロリジノン３．０ｇ（３０ｍｍｏｌ）、２，４−ジ−第三ブチルフェノール５１．８ｇ（２５０ｍｍｏｌ）、トリエチルアミン５６．８ｇ（５６０ｍｍｏｌ）、トリエチレングリコール３７．５ｇ（２５０ｍｍｏｌ）、イソプロパノール３．０ｇ（５０ｍｍｏｌ）及び総量１１０ｇのトルエンを使用して実施例７の手順を繰り返した。黄色い、粘性シロップを回収した（化合物（１１８））。
ＧＰＣ：ＭＷ＝２７０４５。
【０１９７】
実施例１５：多数押出したポリエチレンの安定化
Ｉｒｇａｎｏｘ  １０７６（登録商標）[ｎ−オクタデシル  ３−[３，５−ジ−第三ブチル−４−ヒドロキシフェニル] プロピオネート]（２３０℃／２．１６ｋｇで測定され
たメルトインデックス３．２を有する）０．０２５％で事前に安定化させたポリプロピレン粉末[Ｐｒｏｆａｘ  ６５０１（登録商標）]１．３ｋｇを、Ｉｒｇａｎｏｘ  １０１０（登録商標）[ペンタエリトリチル  テトラキス[３−（３，５−ジ−第三ブチル−４−ヒドロキシフェニル）プロピオネート]０．０５％、カルシウムステアレート０．０５％、
ジハイドロタルサイト[ＤＨＴ  ４Ａ（登録商標）、協和化学工業株式会社、Ｍｇ4.5Ａｌ2（ＯＨ）13ＣＯ3・３．５Ｈ2Ｏ]０．０３％及び表１に記載の式（Ｉ）で表される化合物０．０５％とブレンドした。その後、このブレンドを２０ｍｍのシリンダー直径及び４００ｍｍの長さを有する押出機、（３つの加熱帯は次の温度に調節した：２６０℃、２７０℃、２８０℃）で１００ｒｐｍで押し出した。押出成形品は水浴に通して取り出すことで冷却し、その後粒状にした。この粒状物は、繰り返し押し出された。３回の押出後（２３０℃／２．１６ｋｇ）、メルトインデックスを測定した。メルトインデックスにおける実質的な増加は、明白な連鎖分解、すなわち、粗末な安定化を意味した。この結果は、表１にまとめた。
【０１９８】
【表１】
2010502799.tif 000031
【０１９９】
実施例１６：多数押出した直鎖低密度ポリエチレンの安定化
添加剤を含まない、メタロセンの触媒作用を受けたエチレン／ヘキサン直鎖低密度ポリエチレン粉末[１メルトインデックス（１９０℃／２．１６ｋｇ）；０．９１８密度]１ｋｇをＩｒｇａｎｏｘ  １０７６（登録商標）[ｎ−オクタデシル  ３−[３，５−ジ−第三ブチル−４−ヒドロキシフェニル] プロピオネート]０．０５％とポリマー加工助剤、Ｄ
ｙｎａｍａｒ  ＦＸ−５９２０Ａ（登録商標）０．０８％とを含む塩基安定剤系と乾式ブレンドした。その後、この塩基安定化系されたものに表２に記載の化合物を等モル濃度加えた。それから、このよくブレンドされた混合物を２５．４ｍｍのシリンダー直径及び４００ｍｍの長さを有する押出機（加熱帯は溶融温度が１９０℃になるように調節した。）で窒素下３０ｒｐｍで押し出した。押出成形品は水浴を通して取り出すことで冷却し、その後粒状にした。それからこのゼロパス粒状物は、戸外、３０ｐｒｍで同じ押出機（加熱帯は溶融温度が２６０℃になるように調節された。）で5回、繰り返し押し出した。５回
の押出後、メルトインデックス（１９０℃／２．１６ｋｇ）を測定した。メルトインデックスにおける減少は、分子量の増加又は架橋結合、すなわち、粗末な安定化を意味した。この結果は、表２にまとめた。
【０２００】
【表２】
2010502799.tif 000032
【０２０１】
実施例１７：直鎖低密度ポリエチレンの押出後の色安定化
実施例１６からのゼロパス押出成形品を、１ｍｍのフィルムに成形圧縮した。１セットはガス退色室の中に置き、６０℃で窒素の酸化物にさらした；もう１セットは、対照として窒素の酸化物なしで６０℃のオーブンに置いた。色度を７日ごとに測定し、色度の増加はポリマー及びフェノール系酸化防止剤について適当な保護の欠落；すなわち、粗末な安定化を示唆した。この結果は、表３及び４にまとめた。
【０２０２】
【表３】
2010502799.tif 000033
【０２０３】
【表４】
2010502799.tif 000034
【国際調査報告】
2010502799.tif 000052
2010502799.tif 000053